ПОЛОЕ, ДЛИННОЕ, ПОЛИЭФИРНОЕ ВОЛОКНО И СПОСОБ ЕГО ПОЛУЧЕНИЯ

1. Полое, длинное, полиэфирное волокно, содержащее полость в поперечном сечении, составляющую в диапазоне от 20,0% до 45,0%, и имеющее трехмерную гофрированную форму в естественном состоянии, где гофрированная форма имеет радиус кривизны, составляющий в диапазоне от 10,0 мм до 50,0 мм.
2. Полое, длинное, полиэфирное волокно по п. 1, обладающее линейной плотностью элементарной нити, составляющей в диапазоне от 4,0 дтекс до 15,0 дтекс.
3. Полое, длинное, полиэфирное волокно по п. 2, обладающее линейной плотностью элементарной нити, составляющей в диапазоне от 5,0 дтекс до 10,0 дтекс.
4. Полое, длинное, полиэфирное волокно по п. 1 или 2, обладающее радиусом кривизны, составляющем в диапазоне от 3,5 мм до 10,0 мм после сухой тепловой обработки при 160°C в течение 3 минут.
5. Полое, длинное, полиэфирное волокно по п. 1 или 2, для изготовления которого полиэфир выбирают из группы, состоящей из: полиэтилентерефталата, политриметилентерефталата, полибутилентерефталата или из их модифицированных полимеров.
6. Способ изготовления полого, длинного, полиэфирного волокна по п. 1, согласно которому высушенные гранулы расплавляют и экструдируют посредством винтового экструдера, а затем транспортируют к дозирующему насосу по трубе; полимер, с высокой точностью отмеренный посредством дозирующего насоса, транспортируют к фильерному блоку; где фильера фильерного блока является полой фильерой с охлаждающим участком, составляющим в диапазоне от 10 мм до 150 мм, а скорость потока воздуха бокового обдува составляет в диапазоне от 25 м/мин до 90 м/мин.
7. Способ изготовления полого, длинного, полиэфирного волокна по п. 6, согласно которому охлаждающий участок составляет в диапазоне от 60 мм до 110 мм.
8. Способ изготовления полого, длинного, полиэфирного волокна по п. 6 или 7, согласно которому скорость потока воздуха бокового обдува составляет в диапазоне от 30 м/мин до 50 м/мин.